(57)【特許請求の範囲】
【請求項１】
互いに略平行に対面して配置された複数のライナー部と、対向するライナー部間に略平行に配されて両ライナー部を連結する複数のリブとを有する樹脂製段ボール構造板であって、幅１ｃｍ当たりの剛性（Ｎ・ｃｍ２／ｃｍ）を目付（ｇ／ｍ２）で割った商がリブに平行方向において３．５以上６．３６以下、リブに直角方向において０．８以上１．７９以下であり、かつフラットクラッシュ値が２．０ＭＰａ以上５４ＭＰａ以下であることを特徴とする樹脂製段ボール構造板。
【請求項２】
樹脂がポリプロピレン系樹脂を含むことを特徴とする請求項１記載の樹脂製段ボール構造板。
【請求項３】
請求項１または２に記載の樹脂製段ボール構造板を用いてなる容器。
【発明の詳細な説明】
【０００１】
【発明の属する技術分野】
本発明は、樹脂製段ボール構造板およびこれを用いてなる容器（特に、コンテナーや大型容器）に関する。より詳しくは、例えば、大型容器などの壁材として好適に用いられる樹脂製段ボール構造板およびこれを用いた容器（特に、コンテナーや大型容器）に関する。
【０００２】
【従来の技術】
従来、大型容器やコンテナーなどの壁材としては、アルミ複合板、木製合板などが使用されていた。特に木製合板は、低価格で取り扱いが容易であることなどの理由で大量に使用されている。特に１２mm以上の厚さの物は、この用途に好適に使用されている。
【０００３】
【発明が解決しようとする課題】
しかし、これらの材料は重い、腐り易いなどという問題点とともに、木製合板については、表面が壊れて木屑が積み荷（商品）中に混ざり込むという問題が指摘されている。また熱帯雨林の伐採、廃棄焼却による大気汚染などが地球環境上の問題として取り上げられ、木製合板の使用を規制する動きがある。
大型容器の壁材を樹脂製にすることによりこれらの課題を解決しようとする動きはこれまでにもあったが、このような取り組みはあまり進展していななかった。本発明者らは、ある特定の条件を満たす樹脂製段ボール構造板がこの用途に好適であることを見出し、本発明を完成した。
【０００４】
【課題を解決するための手段】
請求項１記載の樹脂製段ボール構造板は、互いに略平行に対面して配置された複数のライナー部と、対向するライナー部間に略平行に配されて両ライナー部を連結する複数のリブとを有する樹脂製段ボール構造板が、幅１ｃｍ当たりの剛性（N・cm2／cm）を目付（g／m2）で割った商がリブに平行方向において３．５以上、リブに直角方向においてして０．８以上であり、かつフラットクラッシュ値が２．０ＭPa以上での値を有することを特徴としている。
上記の構成によれば、容器の壁材として用いた場合に、大きな積み荷効率が達成され、大量の積み荷を積んでも破損や変形を生じ難く、かつ積み荷が衝突しても非常に壊れ難い樹脂製段ボール構造板を提供することができる。
【０００５】
請求項２記載の樹脂製段ボール構造板は、これを構成する樹脂がポリプロピレン樹脂を含むことを特徴している。
樹脂製段ボール構造板が、成形性に優れたプロピレン系樹脂を含むことにより、例えば、一体成形等の成形方法により樹脂製段ボール構造板を、より簡便かつ安価に製造することができる。また、一体成形性に優れていることに加えて、例えば、（半）透明性、熱融着性、耐熱性、耐水性、耐油性、耐薬品性等の各種性能に優れた樹脂製段ボール構造板を提供することができる。
【０００６】
請求項３記載の容器は、請求項１または２のいずれかに記載の樹脂製段ボール構造板を用いてなることに特徴がある。
この構成によれば、再使用性に富み、軽量で、強固な構造で、表面清浄性に富むコンテナー、大型容器などの容器が提供される。
【０００７】
【発明の実施の形態】
本発明の樹脂製段ボール構造板としては、例えば、図１に概略的に示すような構造を有するものが挙げられる。図１（ａ）、（ｂ）および（ｃ）に示された樹脂製段ボール構造板１おいて、板状の同一形状を有し、同一の大きさのライナー部２・２が、互いの板表面が平行に対面して配置されている。対面しているライナー部間には、互いに略平行に両ライナー部を連結するように複数のリブが設けられている。リブ３としては、具体的には、図１（ａ）に示すように、一方向に平行に配置されたリブ３がライナー部２に対し直立する方向に設けられた構造を有するもの、図１（ｂ）に示すように、波形の曲断面を有する板状のリブ３によりライナー２・２間の空間を区切る構造を有するもの、または図１（ｃ）に示すように、板状のリブ３をライナー部２表面に対して一定の角度を持たせて配列させた構造を有するもの等、各種の構造を有するものが挙げられる。
【０００８】
尚、上記説明および図１には、２枚のライナーからなる樹脂製段ボール構造板について示したが、本発明の樹脂製段ボール構造板はこれには限定されず、３枚以上のライナーを有し、対向するライナー間に図１に示すようなリブ構造を有する樹脂製段ボール構造板も本発明に係る樹脂製段ボール構造板の好ましい態様である。
【０００９】
本発明の樹脂製段ボール構造板は、幅１cm当たりの剛性（N・cm2／cm）を目付（g／m2）で割った商がリブに平行方向において３．５以上、リブに直角方向において０．８以上であり、かつＪＩＳ  Ｚ０４０１に規定される段ボールの圧縮強さ試験によって求められるフラットクラッシュ値が２．０ＭＰａ以上の値を有することが好ましい。かかる構成の樹脂製段ボール構造板は、リブ平行方向と直角方向の剛性のバランスに優れ、かつ軽量であり、重量物を運搬するのに好適な剛性と耐衝突性を有する。
【００１０】
上記の値がこの範囲以外になると、重さ、剛性、耐衝撃性のバランスが悪くなり、容器（特に大型容器、コンテナー）用の材料としては不適当となる。更に好ましくは、本発明の樹脂製段ボール構造板は、幅１cm当たりの剛性（N・cm2／cm）を目付（g／m2）で割った商がリブに平行方向に対して４以上、リブに直角方向に対して１以上であり、かつフラットクラッシュ値が３．０ＭＰａ以上である。
【００１１】
本発明の樹脂製樹脂製段ボール構造板に用いられる樹脂としては、例えば、低密度ポリエチレン、高密度ポリエチレン、超高密度ポリエチレン、プロピレン重合体（ポリプロピレン）、プロピレン共重合体、塩化ビニル（共）重合体、スチレン（共）重合体、メタクリル酸メチル（共）重合体、エチレン／酢酸エステル共重合体、アクリル／ブタジエン／スチレン共重合体、ポリアミド、ポリカーボネート、ポリエチレンテレフタレート、ポリフェニレンオキサイド、ポリエーテルスルホン、ポリアリレート、ポリエーテルエーテルケトン、ポリメチルペンテン等の各種熱可塑性樹脂から選ばれる１種類、または２種類以上の混合物；エポキシ樹脂、不飽和ポリエステル樹脂、フェノール樹脂、またはメラミン樹脂等の各種熱硬化性樹脂から選ばれる１種類、または２種類以上の混合物等が挙げられる。
【００１２】
上に例示した樹脂の中でも、一体成形性を有する樹脂が好ましい。一体成形性を有する樹脂の中では、例えばポリプロピレンやプロピレン共重合体等のプロピレンをモノマー単位として含んでなる樹脂、すなわち、プロピレン系樹脂を用いることが好ましく、ポリプロピレンを用いることが特に好ましい。これは、プロピレン系樹脂（特に、ポリプロピレン）が、一体成形性に加えて、たとえば、（半）透明性、熱融着性、耐熱性、耐水性、耐油性、耐薬品性等の各種の性能において優れているためである。プロピレン系樹脂の特性を有効に活かすために、プロピレン系樹脂を全樹脂中の３０重量％程度以上使用することが好ましく、プロピレン系樹脂は、例えば、ポリエチレン樹脂などと組み合せて好ましく使用することができる。
【００１３】
本発明の樹脂製段ボール構造板を構成する樹脂は、必要に応じて、シリカ、マイカ、タルク等の造核剤、ガラス繊維、炭素繊維、アラミド繊維、超高分子量ポリエチレン繊維等の補強材、熱安定剤、着色剤、紫外線吸収剤、紫外線安定剤等の各種添加剤を含んでもよい。
【００１４】
熱安定剤としては、例えばフェノール系熱安定剤であるスミライザーＢＰ１０１（商品名、住友化学工業製）、リン系熱安定剤であるウルトラノックス６２６（商品名、住友化学工業製）等が挙げられる。着色剤としては、各種の有機あるいは無機顔料が挙げられる。
本発明の樹脂製段ボール構造板が紫外線吸収剤または紫外線安定剤を含有していることにより、紫外線に曝される条件下においても機械的特性が損なわれることがなく、また表面光沢が長期間に亘って維持可能となる。
紫外線吸収剤としては、例えば安息香酸系紫外線吸収剤であるスミソーブＳ５７７（商品名、住友化学工業製）が挙げられる。紫外線安定剤としては、ＨＡＬＳ系紫外線安定剤であるサノールＬＳ―７７０（商品名、三共製）が挙げられる。
【００１５】
また、本発明の樹脂製段ボール構造板は、帯電防止剤を有することができる。
帯電防止剤を有することにより、本発明の樹脂製段ボール構造板は帯電が防止され、埃などの付着による汚染が起こり難くなる。本発明の樹脂製段ボール構造板が含有し得る帯電防止剤としては、成形前に樹脂に練り込まれる練り込み型帯電防止剤、ライナー部等の表面に塗布され、塗布膜の状態で存在する塗布型帯電防止剤、予め各種材料からなるマトリックス中に配合され、フィルムに加工され、フィルムとしてライナー部の表面に貼って用いられる貼合型帯電防止剤等が挙げられる。
【００１６】
練り込み型帯電防止剤としては、例えば、ステアリルアタノールアミン、アテアリルジエタノールアミン、ラウリルアミン、ラウリルジエタノールアミン等のアミン化合物、アマイド化合物、ステアリルジエタノールモノステアレート、グリセリン脂肪酸エステル等のエステル化合物、第４級アンモニウム化合物、ピリジン誘導体、カルボン酸誘導体等から選ばれる１種類、または２種類以上の混合物が挙げられる。上記例示化合物の内、ステアリルジエタノールモノステアレートとグリセリン脂肪酸エステルとの混合物が特に好ましい。
高分子型帯電防止剤としてはポリエチレンオキシド、ポリエーテルアミドイミド、エチレンオキシド-エピハロヒドリン共重合体、第４級アンモニウム塩基含有（メタ）アクリレート共重合体、カルボベタイングラフト共重合体などが挙げられる。
【００１７】
練り込み型帯電防止剤は、塗布型帯電防止剤と比較すると、取り扱いが容易であり、また、帯電防止効果がより長期間持続する。その反面、帯電防止剤をかなり多量に使用しなければ帯電防止効果が発揮されないおそれがあり、または、樹脂製段ボール構造板の機械的性能を低下させるおそれがある。また、効果発現までに比較的長時間を要する場合がある。
【００１８】
これに対し、塗布型帯電防止剤および貼合型帯電防止剤については、比較的少量の帯電防止剤によって帯電防止効果が発現される。一方で、表面の浄化等の前処理を必要とし、また、塗布ムラやべたつき等の不具合が起こる場合があるという不利な面もある。
【００１９】
樹脂製段ボール構造板が容器（特にコンテナーや大型容器）の壁材として用いられる場合には、積み荷から発生する水分により、樹脂製段ボール構造板の表面で結露することがある。この結露により、カビの発生、露のたれ落ちによる積み荷の汚染などが起こる。これを防止するために、樹脂製段ボール構造板の表面に吸水性が付与されていることが好ましい。表面に吸水性が付与された樹脂製段ボール構造板の好ましい態様として、ライナー部の表面上に吸湿性の層が設けられた樹脂製段ボール構造板が挙げられる。具体的には、吸水性の層として、ライナー部の表面に貼合された吸湿性のフィルム、不織布、または織物や、ライナー部の表面に吸湿性材料を塗布することにより形成されたものが挙げられる。ライナー部表面に塗布される吸湿性材料としては、ポリビニールアルコール、ポリアクリル酸、ポリアクリル酸アミドなどの樹脂フィルムおよびこれらの樹脂を含有するフィルムなどが挙げられる。
【００２０】
発明の樹脂製段ボール構造板の製造方法は特に限定されず、例えば、押出成形、射出成形等の一般的な成形方法により一体成形する方法、２枚の平行な樹脂板（ライナー部）の間にこれと同質の樹脂からなる板（リブ）を接着剤による接着または熱融着により貼着する方法等が挙げられる。特に、一体成形する方法が好ましい。剛性値およびフラットクラッシュ値は、ライナーあるいはリブの厚さおよび枚数、樹脂の種類などを適宜変更することにより調節することができる。
【００２１】
本発明の樹脂製段ボール構造板は、特に軽量性と剛性とのバランスに優れ、耐衝撃性にも優れるので、容器（特に、大型容器やコンテナー）の壁材として有用である。本発明の樹脂製段ボール構造板を用いてなる容器は、軽量性と剛性とのバランスに優れ、耐衝撃性にも優れるので、特に大型製品や重量物を収容するための大型容器として有用である。また、本発明の樹脂製段ボール構造板は容器以外の製品、例えば衝立、棚、建設用ボード、看板、コンクリート用型枠などに適用することもできる。
【００２２】
【実施例】
以下、実施例および比較例により本発明をさらに説明するが、本発明はこれにより限定されるものではない。
＜剛性の測定方法＞
長さ１５０mm、幅５０mmの試験片に対して、オートグラフにて支持点間距離１００mmの中央に荷重を曲げ速度１mm／秒で負荷した。形状から下記の式により剛性（単位：N・cm2／cm）を算出した。
剛性（ＥＩ）＝（Ｐ・Ｌ3）／（４８×５×δ）
但し、Ｐ：負荷質量（kg）
Ｌ：支持点間距離（cm）
δ：Ｐ負荷時の変位（cm）
【００２３】
＜フラットクラッシュ値の測定方法＞
ＪＩＳ  Ｚ０４０１に準拠して測定した。
４０ｍｍ角の平板試験片を試験器の圧縮板の中央に置き、試験片のリブが完全に圧壊するまで圧縮荷重を加えた。リブが完全に圧壊した時の圧縮荷重の大きさ（単位：kgf／cm2）をその試験片のフラットクラッシュ値とした。
【００２４】
＜表面電気抵抗率の測定方法＞
超絶縁計として極超絶縁計（商品名：ＳＭ―８２１０、東亜電波工業製）を、また電極として平板試料用電極を用いて、印加電圧５００Ｖで、表面電圧抵抗率（表面抵抗）（単位：Ω）を測定した。
【００２５】
（実施例１）
＜ポリプロピレン樹脂組成物＞
ポリプロピレン      １００部
（密度：0.9g／cm2、ＭＩ：2.0g/10分のホモポリマー）
ステアリン酸カルシウム（滑剤）    ０．０５部
フェノール系熱安定剤    ０．１部
（商品名：スミライザーＢＰ１０１、住友化学工業製）
安息香酸系紫外線吸収剤    ０．１部
（商品名：スミソーブＳ５７７、住友化学工業製）
タルク    ４３部
（商品名：ミクロンホワイト５０００Ｓ、林化成製）
帯電防止剤    ０．５部
（アルキルジエタノールアミンモノ脂肪酸エステル）
混練押出機を用いて上記ポリプロピレン樹脂組成物ペレットを２２０℃で可塑化した後、これを賦形ダイスを通過させて表１に示す仕様の樹脂製段ボール構造板（幅：１０００mm）を連続的に成形した。
得られた樹脂製段ボール構造板について、剛性、フラットクラッシュ値および表面電気抵抗率を測定した。その結果を表１に示す。
次にこの樹脂製段ボール構造板を用いて、４周および底が鋼製のアングル材で保持された、長さ２ｍ、幅１ｍ、深さ１．５ｍの底付き箱を作製した。この箱に２ｋｇの砂を詰めた樹脂製ボトルを深さの３／２の高さまで積み込んで、模擬運送試験を行った。揺動試験は０．２Ｇで１０時間、衝撃は２Ｇの衝撃力が掛かるようにし、箱の状態を観察した。この結果、本発明の樹脂製段ボール構造板は、撓み、割れ、圧壊などはなく、耐衝撃性にも優れていた。
【００２６】
（実施例２、比較例１〜３）
樹脂製段ボール構造板の寸法を表１に示すように変更した以外は実施例１と同様にして樹脂製段ボール構造板を作製し、諸物性を測定した。
更に、この樹脂製段ボール構造板を用いて、実施例１と同様にして箱を作製し、模擬運送試験を行なった。結果を表１に示す。
【００２７】
（実施例３、比較例４）
ポリプロピレン系樹脂組成物の調製においてタルクを使用しなかった以外は実施例１と同様にしてポリプロピレン系樹脂組成物を調製した。この樹脂組成物を用いて、実施例１に準拠して表１に示す寸法の樹脂製段ボール構造板を作製し、その諸物性を測定した。
この樹脂製段ボール構造板を用いて、実施例１と同様にして箱を作製し、模擬運送試験を行なった。結果を表１に示す。
【００２８】
（実施例５）
ポリプロピレン系樹脂組成物の調製において帯電防止剤を使用しなかった以外は実施例１と同様にしてポリプロピレン系樹脂組成物を調製した。この樹脂組成物を用いて、実施例１に準拠して表１に示す寸法の樹脂製段ボール構造板を作製し、その諸物性を測定した。
この樹脂製段ボール構造板を用いて、実施例１と同様にして箱を作製し、模擬運送試験を行なった。結果を表１に示す。
【００２９】
（実施例６）
ポリプロピレン系樹脂組成物の調製において紫外線吸収剤を使用しなかった以外は実施例１と同様にしてポリプロピレン系樹脂組成物を調製した。この樹脂組成物を用いて、実施例１に準拠して表１に示す寸法の樹脂製段ボール構造板を作製し、その諸物性を測定した。
この樹脂製段ボール構造板を用いて、実施例１と同様にして箱を作製し、模擬運送試験を行なった。結果を表１に示す。
【００３０】
（実施例７）
実施例１と同様にして樹脂製段ボール構造板を作製し、その片面に厚さ８０μｍの厚みのポリビニルアルコールフィルム（クラレ製、商品名：ボブロンフィルム）を接着した。この樹脂製段ボール構造板を使用して、１０００ｍｍ角底面、深さ１０００ｍｍの箱を作製した。その中に、外気温１５℃、相対湿度６０％の雰囲気下で、加硫のために混練した約８０℃合成ゴムコンパウンド５００kgを入れて、３０分間静置したが、箱の内壁面には水滴は全く付着していなかった。
これに対し、実施例１で作製した箱に上記合成ゴム成形品と同様のものを入れて、上記条件と同条件下に静置したのちに箱内を観察したところ、箱の内壁面には、水滴の付着が認められた。
【００３１】
【表１】
0004633250.tif 000002
【００３２】
【発明の効果】
本発明によれば、従来、大型容器の壁材として広く使われていたアルミ複合板や木製合板の重量、耐久性などに関する問題点を解消し得る樹脂製段ボール構造板が提供される。本発明の樹脂製段ボール構造板は、軽量で、剛性に優れ、耐衝撃性にも優れるので、これを用いると、軽量で、強度に優れた大型容器を提供することができる。また、帯電防止剤を含有する場合には、帯電防止性能に優れた樹脂製段ボール構造板となる。このような樹脂製段ボール構造板は、汚れの付着が効果的に防止されることに加え、静電気が嫌われる用途に好適に使用することができる。一方、紫外線吸収剤を含有する場合には、耐候性に優れた樹脂製段ボール構造板となり、屋外等、紫外線に曝される条件下においても好適に使用することができる。さらには、吸湿性材料の塗布などによりライナー部表面に吸水湿を付与した場合には、樹脂製段ボール構造板の表面に水分が水滴として留まることが防止される。したがって、このような樹脂製段ボール構造板で作製した箱では、壁面での結露が防止され、内容物の水滴による汚染、損傷を効果的に防止することができる。
【図面の簡単な説明】
【図１】図１は、本発明の樹脂製段ボール構造板の概略斜視図である。
【符号の説明】
１  樹脂製段ボール構造板
２  ライナー部
３  リブ
【図１】
0004633250.tif 000003